Procédé de traitement d’une pièce (P) en alliage de fer pour améliorer sa résistance à la corrosion et sa tenue mécanique, comprenant : - une opération de nitruration ou de nitrocarburation en bain de sels fondus, formant sur la pièce (P) une couche de combinaison (1), puis - une opération de phosphatation de la pièce (P) formant une couche de phosphatation (2) en surface de la pièce, caractérisé en ce que le bain de sels fondus contient des chlorures, et l’opération de phosphatation est effectuée dans un bain de phosphatation contenant des ions zinc et/ou des ions manganèse, et des ions fer. Procédé selon la revendication 1, dans lequel le bain de sels fondus ne contient pas de soufre. Procédé selon la revendication 1 ou la revendication 2, dans lequel les chlorures comprennent des chlorures de métal alcalin. Procédé selon la revendication 3, dans lequel les chlorures de métal alcalin sont des chlorures de lithium, de sodium et/ou de potassium. Procédé selon l’une quelconque des revendications précédentes, dans lequel le bain de sels fondus comprend : - de 25% à 60% de chlorures de métal alcalin, - de 10% à 40% de carbonates de métal alcalin, - de 20% à 50% de cyanates de métal alcalin, - 3% ou moins d’ions cyanures, les pourcentages étant exprimés en poids par rapport au poids total du bain. Procédé selon l’une quelconque des revendications précédentes, dans lequel : - lorsque le bain de phosphatation contient des ions zinc mais pas d’ions manganèse, lesdits ions zinc sont présents à une concentration massique comprise entre 1 g/L et 40 g/L, de préférence entre 5 g/L et 20 g/L, par rapport au volume total du bain de phosphatation ; - lorsque le bain de phosphatation contient des ions manganèse mais pas d’ions zinc, lesdits ions manganèse sont présents à une concentration massique comprise entre1 g/L et 40 g/L, de préférence entre 5 g/L et 20 g/L, par rapport au volume total du bain de phosphatation ; - lorsque le bain de phosphatation contient des ions zinc et des ions manganèse, le total de ces ions est présent à une concentration massique comprise entre 1 g/L et 40 g/L, de préférence entre 5 g/L et 20 g/L ; - les ions fer étant dans tous les cas présents dans le bain de phosphatation à une concentration massique comprise entre 1 g/L et 8 g/L, de préférence entre 1 g/L et 6 g/L, et plus préférablement entre 1 g/L et 5 g/L. Procédé selon l’une quelconque des revendications précédentes, dans lequel la couche de phosphatation (2) présente une épaisseur comprise entre 3 µm et 40 µm, de préférence entre 5 µm et 30 µm, et plus préférentiellement entre 5 µm et 20 µm. Procédé selon l’une quelconque des revendications précédentes, dans lequel la couche de combinaison (1) présente une épaisseur comprise entre 5 µm et 40 µm, de préférence entre 15 µm et 25 µm. Procédé selon l’une quelconque des revendications précédentes, dans lequel la pièce (P) est en fonte grise. Pièce (P) en fonte grise susceptible d’être obtenue par le procédé de traitement selon l’une quelconque des revendications précédentes, comprenant : - une couche de nitruration en contact avec la fonte grise, comprenant une couche de combinaison (1) contenant des nitrures, - une couche de phosphatation (2) agencée sur et au contact de la couche de combinaison (1), comprenant des phosphates métalliques, caractérisée en ce que les phosphates métalliques comprennent du zinc et/ou du manganèse, et du fer. Pièce (P) selon la revendication 10, dans laquelle la couche de phosphatation (2) présente une épaisseur comprise entre 3 µm et 40 µm, de préférence entre 5 µm et 30 µm, et plus préférentiellement entre 5 µm et 20 µm. Pièce (P) selon la revendication 10 ou la revendication 11, ladite pièce (P) présentant des inclusions de graphite (G) au niveau d’une surface de la pièce (P) sur laquelle est formée la couche de combinaison (1). Pièce (P) selon l’une quelconque des revendications 10 à 12, ladite pièce étant un disque de frein.